(57)【要約】低光沢かつ耐衝撃特が良好な物品の製造に好適な熱可塑性樹脂組成物を開示する。この組成物は、（Ａ）芳香族（コ）ポリ（エステル）カーボネート、組成物の重量に対して２０〜９４．５パーセント（ｐｂｗ）；（Ｂ）ＥＰＤＭグラフトベースおよび芳香族（コ）ポリ（エステル）カーボネートに相溶性であるグラフト相を含むグラフト（コ）ポリマー、５〜４０ｐｂｗ；および（Ｃ）グリシジルエステルモノマーから誘導される少なくとも一種類のユニットを含む直鎖コポリマー、０．５〜２０ｐｂｗ；および（Ｄ）ビニルコポリマー、０〜４０ｐｂｗを含む。この組成物の光沢は、成分（Ｃ）を含まない対応組成物の光沢よりも低い。【特許請求の範囲】
【請求項１】
低６０°光沢および良好な耐衝撃性を特徴とする熱可塑性成形組成物であって、
（Ａ）  芳香族（コ）ポリ（エステル）カーボネート、組成物の重量に対して２０〜９４．５重量パーセント（ｐｂｗ）、
（Ｂ）  ＥＰＤＭグラフトベースおよび前記芳香族（コ）ポリ（エステル）カーボネートと相溶性であるグラフト相を含むグラフト（コ）ポリマー、５〜４０ｐｂｗ、並びに
（Ｃ）  グリシジルエステルモノマーから誘導される少なくとも一種類の構造単位を含む直鎖コポリマー、０．５〜２０ｐｂｗ
を含有し、前記光沢が（Ｃ）を含まない対応組成物の光沢よりも低い、熱可塑性成形組成物。
【請求項２】
芳香族（コ）ポリ（エステル）カーボネートの量が３７〜８４ｐｂｗである、請求項１に記載の組成物。
【請求項３】
グラフト（コ）ポリマーの量が１０〜２０ｐｂｗである、請求項１に記載の組成物。
【請求項４】
直鎖コポリマーの量が１〜８ｐｂｗである、請求項１に記載の組成物。
【請求項５】
該芳香族（コ）ポリ（エステル）カーボネートが（コ）ポリカーボネートである、請求項１に記載の組成物。
【請求項６】
該（コ）ポリカーボネートがホモポリカーボネートである、請求項５に記載の組成物。
【請求項７】
更に、滑剤、離型剤、成核剤、帯電防止剤、熱安定剤、光安定剤、加水分解安定剤、充填剤、強化剤、着色剤、顔料、難燃剤およびドリップ抑制剤からなる群から選択される少なくとも一つのメンバーを含む、請求項１に記載の組成物。
【請求項８】
前記グラフト相が少なくとも一種類のモノビニリデン芳香族モノマーと少なくとも一種類の極性コモノマーとのコポリマーを含む、請求項１に記載の組成物。
【請求項９】
該極性モノマーがエチレン性不飽和ニトリルである、請求項８に記載の組成物。
【請求項１０】
前記エチレン性不飽和ニトリルが（メタ）アクリロニトリルである、請求項９に記載の組成物。
【請求項１１】
前記モノビニリデン芳香族モノマーが、スチレン、α−メチルスチレン、α−エチルスチレン、α−メチルビニルトルエン、α−メチルジアルキルスチレン、環置換アルキルスチレン、環置換ハロスチレン、環アルキル，環ハロ置換スチレン、ビニルナフタレンおよびビニルアントラセンからなる群から選択される少なくとも一つのメンバーである、請求項８に記載の組成物。
【請求項１２】
前記直鎖コポリマーの数平均分子量が１０，０００〜７０，０００であり、
【化１】
2010520360.tif 000006
（式中、ｘおよびｙは、前記分子量に一致する整数である。）
に一致する、請求項１に記載の組成物。
【請求項１３】
該直鎖コポリマーがα−オレフィンモノマーから重合される少なくとも一種類の繰り返し単位を含有する、請求項１に記載の組成物。
【請求項１４】
前記α−オレフィンモノマーが、エチレン、プロピレン、１−ブテンおよび１−ペンテンからなる群から選択されるメンバーである、請求項１３に記載の組成物。
【請求項１５】
該直鎖コポリマーが重合グリシジル（メタ）アクリレートユニットを含む、請求項１４に記載の組成物。
【請求項１６】
低６０°光沢および良好な耐衝撃性を特徴とする熱可塑性成形組成物であって、
（Ａ）  芳香族（コ）ポリ（エステル）カーボネート、組成物の重量に対して２０〜９４．５重量パーセント（ｐｂｗ）、
（Ｂ）  ＥＰＤＭグラフトベースおよび前記芳香族（コ）ポリ（エステル）カーボネートと相溶性であるグラフト相を含むグラフト（コ）ポリマー、５〜４０ｐｂｗ、
（Ｃ）  グリシジルエステルモノマーから誘導される少なくとも一種類の構造単位を含む直鎖コポリマー、０．５〜２０ｐｂｗ、並びに
（Ｄ）  ビニルコポリマー、４０重量パーセント以下のポジティブ量
を含有し、前記光沢が（Ｃ）を含まない対応組成物の光沢よりも低い、熱可塑性成形組成物。
【請求項１７】
前記ビニルコポリマーが、モノビニリデン芳香族モノマー、少なくとも４９重量パーセント、およびモノエチレン性不飽和極性モノマー、少なくとも１重量パーセントを含む、請求項１６に記載の組成物。
【請求項１８】
前記ビニルコポリマーがスチレン／アクリロニトリルコポリマーである、請求項１７に記載の組成物。
【発明の詳細な説明】
【技術分野】
【０００１】
本発明は、熱可塑性樹脂組成物、特に芳香族カーボネートポリマーを含む成形組成物、に関する。
【背景技術】
【０００２】
芳香族ポリカーボネートを含む熱可塑性樹脂組成物（更にエラストマー耐衝撃性改良剤を含む組成物を含む。）は、既知であり、市販されている。低光沢ポリカーボネート組成物も更に知られている。
【０００３】
この技術は、低光沢ポリカーボネート組成物であって、平均粒度および特定の表面積を特徴とするシリカを含む組成物が開示されている米国特許第４，４６０，７３３号を含むことが注目されている。米国特許第４，５２６，９２６号は、ゴム変性コポリマー、例えばＡＢＳ、を含む低光沢ポリカーボネートポリマーブレンドを開示している。ポリカーボネート、ＡＢＳおよび耐衝撃性改良グラフト（コ）ポリマーを含む低光沢熱可塑性樹脂ブレンドが米国特許第４，６７７，１６２号に開示されている。ＡＢＳのポリブタジエン含量は、１〜１８％であり、その平均粒度は０．７５ミクロンよりも大きく、耐衝撃性改良グラフトの平均粒度は０．７５ミクロンよりも小さい。
【０００４】
ポリカーボネートとアクリロニトリル−スチレン−アクリレート共重合体とのブレンドおよび光沢削減量のグリシジル（メタ）アクリレートコポリマーを含む、良好な物理的特性を有する低光沢熱可塑性樹脂組成物が米国特許第４，８８５，３３５号に開示されている。米国特許第４，９０２，７４３号は、芳香族カーボネートポリマー、アクリロニトリル−ブタジエン−スチレンコポリマー；およびグリシジルメタクリレートのポリマーを含む低光沢熱可塑性樹脂ブレンドを開示している。ポリカーボネートと、エマルジョングラフトＡＢＳポリマーと、ポリ（エポキシド）とのブレンドを含む、本来マットであるかまたは低光沢表面仕上げを有する熱可塑性成形組成物が米国特許第５，０２６，７７７号およびＣＡ２０３３９０３に開示されている。
【発明の概要】
【発明が解決しようとする課題】
【０００５】
低光沢かつ耐衝撃性が良好な物品の製造に好適な熱可塑性樹脂組成物を開示する。
【課題を解決するための手段】
【０００６】
本発明の組成物は、
（Ａ）  芳香族（コ）ポリ（エステル）カーボネート、組成物の重量に対して２０〜９４．５パーセント（ｐｂｗ）、
（Ｂ）  ＥＰＤＭグラフトベースおよび芳香族（コ）ポリ（エステル）カーボネートと相溶性であるグラフト相を含むグラフト（コ）ポリマー、５〜４０ｐｂｗ、
（Ｃ）  グリシジルエステルモノマーから誘導される少なくとも一種類のユニットを含む直鎖コポリマー、０．５〜２０ｐｂｗ、並びに
（Ｄ）  ビニルコポリマー、０〜４０ｐｂｗ
を含む。この組成物の光沢は、成分（Ｃ）を含まない対応組成物の光沢よりも低い。
【０００７】
発明の詳細な説明
本発明の熱可塑性樹脂組成物は、低６０°光沢および良好な耐衝撃性を特徴とする物品の製造に好適である。この組成物は、
（Ａ）  芳香族（コ）ポリ（エステル）カーボネート、組成物の重量に対して２０〜９４．５重量パーセント（ｐｂｗ）、好ましくは３７〜８４ｐｂｗ、
（Ｂ）  ＥＰＤＭグラフトベースおよび芳香族（コ）ポリ（エステル）カーボネートと相溶性であるグラフト相を含むグラフト（コ）ポリマー、５〜４０ｐｂｗ、好ましくは１０〜２０ｐｂｗ、
（Ｃ）  グリシジルエステルモノマーから誘導される少なくとも一種類の構造単位を含む直鎖コポリマー、０．５〜２０ｐｂｗ、好ましくは１〜８ｐｂｗ、並びに
（Ｄ）  ビニルコポリマー、０〜４０パーセント、好ましくは５〜３５パーセント
を含有する。
【０００８】
（Ａ）  芳香族（コ）ポリ（エステル）カーボネート
用語「芳香族（コ）ポリ（エステル）カーボネート」は、ホモポリカーボネート、コポリカーボネートをいい、ポリエステルカーボネートを含む。これらの物質は、よく知られており、市販されている。（コ）ポリ（エステル）カーボネートは、溶融エステル交換法および界面重縮合法（ｉｎｔｅｒｆａｃｉａｌ  ｐｏｌｙｃｏｎｄｅｎｓａｔｉｏｎ  ｐｒｏｃｅｓｓ）を含む既知の方法によって製造され（例えば、Ｓｃｈｎｅｌｌ著，“Ｃｈｅｍｉｓｔｒｙ  ａｎｄ  Ｐｈｙｓｉｃｓ  ｏｆ  Ｐｏｌｙｃａｒｂｏｎａｔｅｓ”，Ｉｎｔｅｒｓｃｉｅｎｃｅ  Ｐｕｂｌｉｓｈｅｒｓ，１９６４年参照。）、広く市販されている（例えば、Ｂａｙｅｒ  ＭａｔｅｒｉａｌＳｃｉｅｎｃｅから商標Ｍａｋｒｏｌｏｎ（登録商標）のもとで市販されている。）。
【０００９】
芳香族（コ）ポリ（エステル）カーボネート（本明細書中、ポリカーボネートともいう。）の製造に好適な芳香族ジヒドロキシ化合物は、式（Ｉ）
【化１】
2010520360.tif 000002
（式中、
Ａ  は、単結合、Ｃ１−〜Ｃ５−アルキレン、Ｃ２−〜Ｃ５−アルキリデン、Ｃ５−〜Ｃ６−シクロアルキリデン、−Ｏ−、−ＳＯ−、−ＣＯ−、−Ｓ−、−ＳＯ２−、Ｃ６−〜Ｃ１２−アリーレンであって、任意にヘテロ原子を含んでいてもよい別の芳香環が縮合していてもよいもの、または式（ＩＩ）もしくは（ＩＩＩ）
【化２】
2010520360.tif 000003
に一致する基であり、
Ｂ  は、互いに独立して、Ｃ１−〜Ｃ１２−アルキル、好ましくはメチルであり、
ｘ  は、互いに独立して、０、１または２であり、
ｐ  は、１または０であり、かつ、
Ｒ５およびＲ６  は、それぞれのＸ１に関して個々に選択され、それぞれ互いに独立して水素またはＣ１−〜Ｃ６−アルキル、好ましくは水素、メチルまたはエチルであり、
Ｘ１  は、炭素であり、かつ、
ｍ  は、４〜７の整数、好ましくは４または５であり、
但し、少なくとも一つの原子Ｘ１において、Ｒ５とＲ６とはいずれもアルキル基である。）
に一致する。
【００１０】
好ましい芳香族ジヒドロキシ化合物は、ヒドロキノン、レソルシノール、ジヒドロキシジフェノール、ビス−（ヒドロキシフェニル）−Ｃ１〜Ｃ５−アルカン、ビス−（ヒドロキシフェニル）−Ｃ５〜Ｃ６−シクロアルカン、ビス−（ヒドロキシフェニル）エーテル、ビス−（ヒドロキシフェニル）スルホキシド、ビス−（ヒドロキシフェニル）ケトン、ビス−（ヒドロキシフェニル）−スルホンおよびα，α−ビス−（ヒドロキシフェニル）−ジイソプロピル−ベンゼンである。特に好ましい芳香族ジヒドロキシ化合物は、４，４’−ジヒドロキシジフェニル、ビスフェノールＡ、２，４−ビス−（４−ヒドロキシフェニル）−２−メチルブタン、１，１−ビス−（４−ヒドロキシフェニル）−シクロヘキサン、１，１−ビス−（４−ヒドロキシフェニル）−３，３，５−トリメチルシクロヘキサン、４，４’−ジヒドロキシジフェニルスルフィド、４，４’−ジヒドロキシジフェニル−スルホンである。２，２−ビス−（４−ヒドロキシフェニル）−プロパン（ビスフェノールＡ）が特に好ましい。これらの化合物は、単独で使用されても、二種類以上の芳香族ジヒドロキシ化合物を含む混合物として使用されてもよい。
【００１１】
ポリカーボネートの製造に好適な連鎖停止剤としては、フェノール、ｐ−クロロフェノール、ｐ−ｔｅｒｔ．−ブチルフェノール、並びに長鎖アルキルフェノール、例えば４−（１，３−テトラメチルブチル）−フェノールまたはアルキル置換基中に炭素原子を全部で８〜２０個有するモノアルキルフェノールもしくはジアルキルフェノール、例えば３，５−ジ−ｔｅｒｔ．−ブチルフェノール、ｐ−イソオクチルフェノール、ｐ−ｔｅｒｔ．−オクチルフェノール、ｐ−ドデシルフェノールおよび２−（３，５−ジメチルヘプチル）−フェノールおよび４−（３，５−ジメチルヘプチル）−フェノールが挙げられる。使用される連鎖停止剤の量は、一般的に、使用される芳香族ジヒドロキシ化合物の総モル量に対して０．５〜１０％である。ポリカーボネートは既知の方法で、好ましくは三以上の官能性を有する化合物、例えば三以上のフェノール性基を有する化合物、使用される芳香族ジヒドロキシ化合物のモル量に対して０．０５〜２．０％の混和によって、分枝されてもよい。芳香族ポリエステルカーボネートは既知である。好適なそのような樹脂は、米国特許第４，３３４，０５３号、第６，５６６，４２８号およびＣＡ１１７３９９８に開示されている（これらは全て参照することによって本明細書中に組み込まれる。）。
【００１２】
芳香族ポリエステルカーボネートの製造に関する芳香族ジカルボン酸二ハロゲン化物としては、イソフタル酸、テレフタル酸、ジフェニルエーテル４，４’−ジカルボン酸およびナフタレン−２，６−ジカルボン酸の二酸二塩化物が挙げられる。イソフタル酸の二酸二塩化物とテレフタル酸の二酸二塩化物との１：２０〜２０：１の比の混合物が特に好ましい。分枝剤は、更に、好適なポリエステルカーボネートの製造にも使用されうる（例えば、三以上の官能性を有するカルボン酸塩化物、例えばトリメシン酸三塩化物、シアヌル酸三塩化物、３，３’−，４，４’−ベンゾフェノン−テトラカルボン酸四塩化物、１，４，５，８−ナフタレンテトラカルボン酸四塩化物もしくはピロメリット酸四塩化物、０．０１〜１．０ｍｏｌ％（使用されるジカルボン酸二塩化物に対する。）の量、または三以上の官能性を有するフェノール、例えばフロログルシノール、４，６−ジメチル−２，４，６−トリ−（４−ヒドロキシフェニル）−ヘプテン−２、４，４−ジメチル−２，４，６−トリ−（４−ヒドロキシフェニル）−ヘプタン、１，３，５−トリ−（４−ヒドロキシフェニル）−ベンゼン、１，１，１−トリ−（４−ヒドロキシフェニル）−エタン、トリ−（４−ヒドロキシフェニル）−フェニルメタン、２，２−ビス［４，４−ビス（４−ヒドロキシフェニル）−シクロヘキシル］−プロパン、２，４−ビス（４−ヒドロキシフェニル−イソプロピル）−フェノール、テトラ−（４−ヒドロキシフェニル）−メタン、２，６−ビス（２−ヒドロキシ−５−メチル−ベンジル）−４−メチルフェノール、２−（４−ヒドロキシフェニル）−２−（２，４−ジヒドロキシフェニル）−プロパン、テトラ−（４−［４−ヒドロキシフェニル−イソプロピル］−フェノキシ）−メタン、１，４−ビス［４，４’−ジヒドロキシ−トリフェニル）−メチル］−ベンゼン、０．０１〜１．０ｍｏｌ％（使用されるジフェノールに対する。）の量。）。フェノール性分枝剤はジフェノールと共に反応容器に入れられ、酸塩化物分枝剤は酸二塩化物と共に導入される。
【００１３】
熱可塑性芳香族ポリエステルカーボネート中のカーボネート構造単位の含量は、エステル基とカーボネート基との合計に対して９９ｍｏｌ％以下、特に８０ｍｏｌ％以下、特に好ましくは５０ｍｏｌ％以下である。芳香族ポリエステルカーボネート中に含まれるエステルとカーボネートのいずれも、重縮合生成物中に、ブロックの形態で存在してもランダムに分散されて存在してもよい。
【００１４】
好ましい熱可塑性芳香族ポリカーボネートの重量平均分子量（ゲル浸透クロマトグラフィーによって測定される。）は、少なくとも２５，０００ｇ／ｍｏｌ、より好ましくは少なくとも２６，０００ｇ／ｍｏｌである。好ましくは、これらの最大重量平均分子量は、８０，０００ｇ／ｍｏｌ、より好ましくは７０，０００ｇ／ｍｏｌ以下、特に好ましくは５０，０００ｇ／ｍｏｌ以下である。
【００１５】
（Ｂ）  グラフト（コ）ポリマー
グラフト（コ）ポリマー、本発明の組成物の成分（Ｂ）、は、ゴムがエチレンおよびプロピレンおよびジエンモノマーのコポリマー（本明細書中のＥＰＤＭゴム）であり、グラフト剛性相が成分Ａ（（コ）ポリ（エステル）カーボネート）と相溶性であるグラフトゴムをいう。本明細書における相溶性は、マクロスケールで検出可能な相分離がないことをいう。
【００１６】
ＥＰＤＭ、本発明のグラフトエラストマー、はよく知られている。このエラストマーおよびその製造方法の関連記述は、特に米国特許第３，４８９，８２１号および第４，２０２，９４８号で公表されている（いずれも参照することによって本明細書中に組み込まれる。）。アルファ−モノオレフィンの一種がＥＰＤＭの製造において使用されうるが、好ましいエラストマーは、エチレンとプロピレンとエチレン性不飽和共重合性非共役ジエンモノマーとのターポリマーである。
【００１７】
好ましいＥＰＤＭゴムの二次転移温度は、ＡＳＴＭ  Ｄ−７４６−５２Ｔによると０℃以下、好ましくは−２０℃以下であり、一以上の共役１，３−ジエンを含む。
【００１８】
グラフト相は、モノビニリデン芳香族モノマーと極性コモノマーとのコポリマーを含む。そのようなコポリマーは、米国特許第３，５０９，２３７号、第３，６６０，５３５号、第３，２４３，４８１号、第４，２２１，８３３号および第４，２３９，８６３号に記述されている（これらは参照することによって本明細書中に組み込まれる。）。好ましくは、グラフト相は、モノビニリデン芳香族モノマー、少なくとも４９重量パーセント、好ましくは６５〜９５重量パーセントおよびモノエチレン性不飽和極性モノマー、少なくとも１重量パーセント、好ましくは５〜３５重量パーセントを含む。
【００１９】
本発明の目的のために、極性モノマーは、Ｓｍｙｔｈ，Ｃ．Ｐ．，Ｄｉｅｌｅｃｔｒｉｃ  Ｂｅｈａｖｉｏｒ  ａｎｄ  Ｓｔｒｕｃｔｕｒｅ，ＭｃＧｒａｗ−Ｈｉｌｌ  Ｂｏｏｋ  Ｃｏｍｐａｎｙ，Ｉｎｃ．，ニューヨーク（１９５５年）によって決定されるモーメントが約１．４〜約４．４デバイ単位である極性基を有する重合性エチレン性不飽和化合物である。極性基の例としては、−ＣＮ、−ＮＯ２、−ＣＯ２Ｈ、−ＯＨ、−Ｂｒ、−Ｃｌ、−ＮＨ２および−ＯＣＨ３が挙げられる。好ましくは、極性モノマーは、エチレン性不飽和ニトリル、例えばアクリロニトリルおよびメタクリロニトリルであり、アクリロニトリルが特に好ましい。その他の極性モノマーの例としては、α，β−エチレン性不飽和カルボン酸およびそれらの無水物、およびアルキル、アミノアルキルおよびヒドロキシアルキルエステル、例えばアクリル酸、メタクリル酸、イタコン酸、無水マレイン酸、エチルアクリレート、ブチルアクリレート、メチルメタクリレート、ヒドロキシエチルおよびヒドロキシプロピルアクリレート、アミノエチルアクリレートなどが挙げられる。
【００２０】
モノビニリデン芳香族モノマーの例は、スチレン、アルファ−アルキルモノビニリデンモノ芳香族化合物（例えば、α−メチルスチレン、α−エチルスチレン、α−メチルビニルトルエン、α−メチルジアルキルスチレンなど）、環置換アルキルスチレン（例えば、オルト−、メタ−、およびパラビニルトルエン、ｏ−エチルスチレン、ｐ−エチルスチレン、２，４−ジメチルスチレン、ｐ−第三ブチルスチレンなど）、環置換ハロスチレン（例えばｏ−クロロスチレン、ｐ−クロロスチレン、ｏ−ブロモスチレン、２，４−ジクロロスチレンなど）、環アルキル，環ハロ置換スチレン（例えば、２−クロロ−４−メチルスチレン、２，６−ジクロロ−４−メチルスチレンなど）、ビニルナフタレン、ビニルアントラセンなどである。所望される場合、そのようなモノビニリデン芳香族モノマーの混合物が使用されてもよい。スチレンおよびスチレンとアルファ−メチルスチレンとの混合物が特に好ましい。
【００２１】
グラフト（コ）ポリマーは、グラフトベースまたは主鎖としてゴム成分１０〜８０重量パーセント（ｐｂｗ）、好ましくは２０〜７０ｐｂｗを含み、残りはグラフト相である。グラフト（コ）ポリマーは既知であり、例えばＵＭＧ  ＡＢＳ  Ｌｔｄ．からＡＥＳ  Ｅ７００Ｎ樹脂として市販されている。
【００２２】
（Ｃ）  直鎖グリシジルエステル
成分（Ｃ）は、グリシジルエステルモノマーから誘導される少なくとも一種類のユニットを含有する直鎖グリシジルエステル官能性ポリマーである。グリシジルエステルポリマーは、ポリマーであっても、コポリマーであっても、ターポリマーであってもよい。グリシジルエステルモノマーは、α，β−不飽和カルボン酸、例えばアクリル酸、メタクリル酸、イタコン酸、のグリシジルエステルを意味し、例えば、グリシジルアクリレート、グリシジルメタクリレート、グリシジルイタコネートが挙げられる。本発明において有用な好適なグリシジルエステルポリマーとしては、米国特許第５，９８１，６６１号（参照することによって本明細書中に組み込まれる。）に記述されているグリシジルエステル（コ）ポリマーが挙げられる。好ましくは、グリシジルエステルポリマーは、グリシジルエステルモノマーから重合される少なくとも一種類の繰り返し単位およびα−オレフィンモノマー、例えばエチレン、プロピレン、１−ブテン、１−ペンテン、から重合される少なくとも一種類の繰り返し単位を含有する。好ましくは、グリシジルエステルモノマーは、グリシジルアクリレートまたはグリシジルメタクリレートである。
【００２３】
好適な直鎖グリシジルエステル官能性ポリマーは、任意に、少量、すなわち約５０ｗｔ％以下、のグリシジルエステルモノマーと共重合性である一種類以上の別のモノエチレン性不飽和モノマーから誘導される繰り返し単位を含んでいてもよい。本明細書中で使用される用語「モノエチレン性不飽和」は、一分子当たり一つのエチレン性不飽和の部位を有することを意味する。好適な共重合性モノエチレン性不飽和モノマーとしては、例えば、ビニル芳香族モノマー、例えば、スチレンおよびビニルトルエン、ビニルエステル、例えば、ビニルアセテートおよびビニルプロピオネート、およびＣ１〜２０−アルキル（メタ）アクリレート、例えばブチルアクリレート、メチルメタクリレート、シクロヘキシルメタクリレート、が挙げられる。本明細書中で使用される用語「Ｃ１〜２０−アルキル」は、一つの基あたり１〜２０個の炭素原子を有する直鎖または分枝アルキル基、例えば、メチル、エチル、シクロヘキシル、を意味し、用語「（メタ）アクリレート」は、アクリレート化合物およびメタクリレート化合物をいう。
【００２４】
好適なグリシジルエステルコポリマーは、常套のフリーラジカル開始共重合によってつくられる。
【００２５】
より好ましくは、本発明において有用なグリシジルエステルポリマーは、オレフィン−グリシジル（メタ）アクリレートポリマー、オレフィン−ビニルアセテート−グリシジル（メタ）アクリレートポリマー、およびオレフィン−グリシジル（メタ）アクリレート−アルキル（メタ）アクリレートポリマーから選択される。最も好ましくは、グリシジルエステルポリマーは、ランダムエチレン／アクリルエステル／グリシジルメタクリレートコポリマーまたはターポリマーから選択される。
【００２６】
好ましい態様において、本発明の組成物の成分（Ｃ）は、エチレン、（メタ）アクリレート、およびグリシジル（メタ）アクリレートから誘導される構造単位を含む。有利には、成分Ｃは、エチレン／アルキルアクリレート／グリシジルメタクリレート；エチレン／アルキルアクリレート／グリシジルアクリレート；エチレン／アルキルメタクリレート／グリシジルアクリレート；およびエチレン／アルキルメタクリレート／グリシジルメタクリレートからなる群から選択されるターポリマーである。（メタ）アクリレートのアルキル成分は、望ましくは、炭素原子を１〜１０個含む。好ましくは、ターポリマーのアルキルアクリレートまたはメタクリレートポリマーは、メチルアクリレートまたはメチルメタクリレートである。
【００２７】
これらのユニットの相対量は、（メタ）アクリレート、１〜４０％、好ましくは５〜３５％、より好ましくは２５〜３３％、グリシジル（メタ）アクリレート、１〜２０％、好ましくは４〜２０％、より好ましくは７〜１０％、であり、それぞれの残部、好ましくは５５〜８０％は、エチレンから誘導されるユニットである。
【００２８】
好ましい成分（Ｃ）の融点は、約１４９°Ｆであり、ビカー軟化点は１００°Ｆ未満である（ＡＳＴＭ  Ｄ１５２５によって１ｋｇ負荷のもとで測定される。）。ＡＳＴＭ法Ｄ  １２３８を使用して１９０℃で２．１６ｋｇ負荷のもとで測定されるメルトインデックスは、６．５グラム／１０分である。有利には、好適なターポリマーの数平均分子量は、１０，０００〜７０，０００である。
【化３】
2010520360.tif 000004
（式中、ｘおよびｙは、上記分子量に一致する整数である。）
に一致する、成分（Ｃ）として好適なターポリマーは、ＡｒｋｅｍａからＬｏｔａｄｅｒ  ＡＸ８９００として市販されている。
【００２９】
（Ｄ）  ビニルコポリマー
本発明の組成物の成分Ｄは、モノビニリデン芳香族モノマーと極性コモノマーとのコポリマーである。そのようなコポリマーは、米国特許第３，５０９，２３７号；第３，６６０，５３５号；第３，２４３，４８１号；第４，２２１，８３３号および第４，２３９，８６３号に記述されている（参照することによって本明細書中に組み込まれる。）。ビニルコポリマーは、モノビニリデン芳香族モノマー、少なくとも４９重量パーセント、好ましくは６５〜９５重量パーセント、およびモノエチレン性不飽和極性モノマー、少なくとも１重量パーセント、好ましくは５〜３５重量パーセントを含む。
【００３０】
極性モノマーは、成分Ｂの説明との関連で上で定義されている。好ましくは、極性モノマーは、エチレン性不飽和ニトリル、例えばアクリロニトリルおよびメタクリロニトリルであり、アクリロニトリルが特に好ましい。好適な別の極性モノマーとしては、α，β−エチレン性不飽和カルボン酸およびその無水物、およびアルキル、アミノアルキルおよびヒドロキシアルキルエステル、例えばアクリル酸、メタクリル酸、イタコン酸、無水マレイン酸、エチルアクリレート、ブチルアクリレート、メチルメタクリレート、ヒドロキシエチルおよびヒドロキシプロピルアクリレート、アミノエチルアクリレートなどが挙げられる。
【００３１】
好適なモノビニリデン芳香族モノマーは、スチレン；アルファ−アルキルモノビニリデンモノ芳香族化合物（例えば、α−メチルスチレン、α−エチルスチレン、α−メチルビニルトルエン、α−メチルジアルキルスチレンなど。）；環置換アルキルスチレン（例えば、オルト−、メタ−、およびパラビニルトルエン、ｏ−エチルスチレン；ｐ−エチルスチレン、２，４−ジメチルスチレン、ｐ−第三ブチルスチレンなど。）；環置換ハロスチレン（例えば、ｏ−クロロスチレン、ｐ−クロロスチレン、ｏ−ブロモスチレン、２，４−ジクロロスチレンなど。）；環アルキル，環ハロ置換スチレン（例えば、２−クロロ−４−メチルスチレン、２，６−ジクロロ−４−メチルスチレンなど。）；ビニルナフタレン；ビニルアントラセンなどである。所望される場合、そのようなモノビニリデン芳香族モノマーの混合物が使用される。スチレンおよびスチレンとアルファ−メチルスチレンとの混合物が特に好ましい。最も好適なビニルコポリマーは、スチレン／アクリロニトリルコポリマーである。
【００３２】
本発明の組成物に重要だとは考えられていないが、好ましい態様は、成分（Ｄ）を、４０重量パーセント以下のポジティブ量（ｐｏｓｉｔｉｖｅ  ａｍｏｕｎｔ）、好ましくは５〜３５重量パーセント含む。
【００３３】
本発明の組成物は、更に、ポリ（エステル）カーボネートを含む熱可塑性樹脂組成物との関連で機能が知られている添加剤を含みうる。これらとしては、一種類以上の滑剤、離型剤、例えばペンタエリトリトールテトラステアレート、成核剤、帯電防止剤、熱安定剤、光安定剤、加水分解安定剤、充填剤および強化剤、着色剤または顔料、難燃剤およびドリップ抑制剤が挙げられる。
【００３４】
本発明の組成物は、通常、常套の装置を使用し、かつ、常套の手順に従って製造されうる。
【００３５】
本発明の組成物は、熱可塑性プロセス、例えば射出成形、押出およびブロー成形法、によって任意の種類の成形品の製造に使用されうる。
【００３６】
以下の例は、本発明を説明する。
【実施例】
【００３７】
下記に例示される組成物の製造において、以下の材料を使用した。
ポリカーボネート  −  ビスフェノールＡベースのホモポリカーボネート（ＭＦＲ＝１３ｇ／１０分）約８５ｗｔ％とビスフェノールＡベースのホモポリカーボネート（ＭＦＲ＝３８ｇ／１０分）１５ｗｔ％とを含む混合物。メルトフローレート（ＭＦＲ）はＡＳＴＭ  Ｄ  １２３８によって２６０℃；５Ｋｇ負荷において決定された。
グラフトポリマーＩ  −  ゴム含量がグラフトポリマーＩの重量に対して約６０％であるＡＥＳ  Ｅ７００Ｎ（ＳＡＮグラフトＥＰＤＭ）、ＵＭＧ  ＡＢＳ  Ｌｔｄ．（日本、東京）の製品。
直鎖グリシジルエステルコポリマー  −  エチルアクリレート約３０重量パーセント、エチレン６２重量パーセント、および反応性エポキシ基を有するグリシジルメタクリレート８重量パーセントを含むＡｒｋｅｍａの製品、Ｌｏｔａｄｅｒ  ８９００ターポリマー。
グラフトポリマーＩＩ  −  塊状重合によって製造された、粒度が３ミクロンよりも大きいＡＢＳ；アクリロニトリル含量約１８ｗｔ％、ブタジエン含量１５ｗｔ％、かつ、スチレン含量約６３ｗｔ％。
グラフトポリマーＩＩＩ  −  塊状重合によって製造された、粒度が０．６ミクロンより大きいＡＢＳ、アクリロニトリル含量約２０ｗｔ％、ブタジエン含量約１５ｗｔ％、スチレン含量約６３ｗｔ％。
【００３８】
例示される組成物の組成およびその特性を以下の表に示す。これらの組成物のそれぞれが常套の離型剤０．５ｗｔ％および常套のＵＶ安定剤０．２ｗｔ％を含んでいた（いずれも本発明に不可欠とは考えられていない。）。
【００３９】
光沢（６０°光沢）を、ＡＳＴＭ  Ｄ５２３に従って決定し、ノッチ付きアイゾッド衝撃強さ（１／８”）を室温において決定した。
【００４０】
組成物の製造および試験片の成形は常套であった。
【００４１】
以下の表は、これらの試験の結果をまとめている。
2010520360.tif 000005
【００４２】
上記組成物は全て延性破壊を示した。
【００４３】
結果は、本発明のグラフトポリマーを含む組成物中に直鎖グリシジルエステルを含むことによって達成される、組成物の光沢の低下を示す。グラフトポリマーが本発明の範囲外にある組成物（例えばグラフトポリマーがＡＢＳである組成物。）は光沢度の大きな増加を示している。
【００４４】
本発明を説明の目的で上記に詳細に説明したが、そのような詳細は、特許請求の範囲によって規定されるものを除いて、もっぱら説明の目的のためであって、変更が発明の精神および範囲から逸脱しない限り当業者によってなされ得ると解釈されるべきである。
【国際調査報告】
2010520360.tif 000007
2010520360.tif 000008
2010520360.tif 000009
2010520360.tif 000010